ТКАНЬ ПЛАТЕЛЬНО-КОСТЮМНАЯ

ТКАНЬ ПЛАТЕЛЬНО-КОСТЮМНАЯ
Полезная модель относится к текстильной промышленности, а именно к производству плательно-костюмных тканей, изготовленных способом ткачества, и предназначенных для изготовления платьев, костюмов, а также форменной одежды.
Известна ткань, в которой основные и уточные нити представляют собой пряжу кольцевого способа прядения линейной плотности 11-14 такс, выполненную из вискозного высокомодульного волокна. Плотность ткани по утку составляет 250 - 260 нитей на 10 см. Ткань дополнительно может иметь нити из полиэфирного волокна в соотношении с вискозным волокном: 50-70:50-30. (Патент РФ № 2041987 от 25.05.92 ТКАНЬ).
Данная ткань обладает сравнительно невысокими эксплуатационными свойствами, такими например, как износостойкость. Так, устойчивость к истиранию составляет 800 - 1000 циклов, разрывная нагрузка по основе и утку не превышает 30 ДаН, изменение размеров после мокрой обработки по основе - 4,5-5,0%, а по утку - 2,0%.
В основу настоящей полезной модели была положена задача разработать такую структуру плательно-костюмной ткани, в которой основные и уточные нити были бы выполнены из таких материалов, чтобы можно было получить ткань с улучшенными эксплуатационными свойствами путем повышения износотойкости наряду с высокими гигиеническими свойствами.
МПК 6 D 03 D 15/00
Поставленная задача решается за счет того, что предложена ткань плательно-костюмная, выполненная переплетением основных и уточных нитей, в которой новым является то, что в основе используют нить полиэфирную текстурированную средней растяжимости с линейной плотностью 24,0 текс, в утке используют пряжу вискозную 100% с линейной плотностью 36,0 текс, причем количество нитей на 10 см по основе составляет 367-381, по утку 243-264.
Использование в основе полиэфирных текстурированных нитей позволяет повысить технологичность производства ткани, а также придать ткани упругую эластичность, что повышает ее прочностные и износостойкие характеристики, такие как устойчивость к истиранию, формоустойчивость, малоусадочность. Также ткань обладает высокими эстетическими свойствами, так как ткань практически не пиллингуется.
Использование в утке вискозной пряжи 100% придает ткани необходимую мягкость, пластичность, мягкое приятное туше и гигиеничность .
Новым является также то, что ткань выполнена креповым переплетением .
Креповое переплетение позволяет получить ткань с зернистой поверхностью и с приятным сухим туше.
Новым является также то, что линейная плотность нитей основы выбрана 24,0 текс, а линейная плотность уточных нитей выбрана 36,0 текс.
плотностями достигается оптимальная структура плательно-костюмной ткани.
Новым является также то, что содержание волокон в ткани находится в следующем соотношении, %:
полиэфирные волокна - 49
вискозные волокна - 51.
Благодаря тому, что содержание вискозных волокон составляет 51%, ткань обладает хорошими гигиеническими свойствами наряду с высокими потребительскими свойствами, обусловленными использованием в ткани полиэфирных волокон.
Сущность настоящей полезной модели станет более понятной при рассмотрении нижеследующих примеров ее осуществления и заправочного рисунка, представленного на Фиг. 1.
На заправочном рисунке знаком х условно обозначены основные нити, а знаком Q - уточные нити.
В таблице ни с различным тей основы и ткани. представлены физико-механические показатели ткасоставом сырья, с разной линейной плотностью ниутка и с разным процентным содержанием волокон в
Таблица
ПРИМЕР 1.
Заявляемая плательно-костюмная ткань выработана на ткацком станке СТБ2-180.
Беление, крашение и заключительная отделка ткани осуществлялись на комплекте оборудования, предназначенном для отделки полиэфирно-вискозных тканей.
В качестве основы ткани использована нить полиэфирная текстурированная средней растяжимости, линейной плотности 24,0 текс, с количеством кручений 84+8 круток/метр.
Использование данной нити в основе позволяет повысить эксплуатационные свойства ткани:
-разрывные нагрузки по основе от 139 до 144 ДаН;
-стойкость к истиранию - 3950 циклов;
-изменение размеров после мокрой обработки по основе -2,3%;
-удлинение при разрыве по основе - 59-63%
В качестве уточных нитей использована пряжа вискозная 100% кольцевого способа прядения при линейной плотности вискозного волокна 0,17 текс с длиной резки 38 мм.
Использование в качестве уточных нитей пряжи вискозной 100% с линейной плотностью 36,0 текс позволяет повысить гигиенические и абсорбционные свойства ткани.
Состав и соотношение применяемого сырья, а именно, 49% полиэфирных волокон в основе, и 51% вискозных волокон в утке, оптимальным образом обеспечивает наилучшие эксплуатационные и гигиенические свойства.
Выполнение ткани креповым переплетением позволяет получить красивую зернистую поверхность ткани и приятный сухой гриф.
ПРИМЕР 2.
ве уточных нитей - пряжа вискозная с линейной плотностью 18,5 текс.
В связи с тем, что данная ткань состоит из 100% вискозного волокна, она значительно уступает заявляемой ткани по износотойкости, формоустойчивости, малоусадочности, обладает более жестким грифом, а также она менее технологична из-за повышенной обрывности на ткацком станке.
ПРИМЕР 3.
Аналогичен примеру 1, но в качестве уточных нитей использована нить полиэфирная текстурированная линейной плотности 24,0 текс.
В связи с тем, что данная ткань состоит из 100% полиэфирного волокна, она значительно уступает заявляемой ткани по гигиеническим и абсорбционным свойствам.
Заявляемая ткань обладает лучшими потребительскими свойствами, такими как прочность, устойчивость к истиранию, малоусадочность, драпируемость, эластичность, приятное мягкое туше, гигиеничность, и может быть использована для изготовления форменной одежды, платьев, юбок, костюмов.